(57)【要約】【課題】優れた近赤外線遮断性を有し、プラズマディスプレイパネルに用いた場合、優れた表示特性を示すディスプレイ用光学フィルタを提供すること。【解決手段】反射防止層及び近赤外線遮蔽層を含むディスプレイ用光学フィルタであって、近赤外線遮蔽層が、タングステン酸化物及び／又は複合タングステン酸化物、及び３００〜５００ｎｍの波長領域に極大吸収を有する化合物を含有することを特徴とするディスプレイ用光学フィルタ。【選択図】図１
2008304798.tif 000002
【特許請求の範囲】
【請求項１】
タングステン酸化物及び／又は複合タングステン酸化物、及び３００〜５００ｎｍの波長領域に極大吸収を有する化合物を含有することを特徴とする近赤外線遮蔽フィルタ。
【請求項２】
タングステン酸化物及び／又は複合タングステン酸化物が、微粒子状である請求項１に記載の近赤外線遮蔽フィルタ。
【請求項３】
微粒子の平均粒径が４００ｎｍ以下である請求項２に記載の近赤外線遮蔽フィルタ。
【請求項４】
タングステン酸化物が、一般式ＷｙＯｚ（但し、Ｗはタングステン、Ｏは酸素を表し、そして２.２≦ｚ／ｙ≦２.９９９である）で表され、複合タングステン酸化物が、一般式ＭｘＷｙＯｚ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉうちから選択される１種類以上の元素、Ｗはタングステン、Ｏは酸素を表し、そして０.００１≦ｘ／ｙ≦１、２.２≦ｚ／ｙ≦３である）で表される請求項１〜３のいずれか１項に記載の近赤外線遮蔽フィルタ。
【請求項５】
タングステン酸化物及び／又は複合タングステン酸化物が、シランカップリング剤で処理されている請求項１〜４のいずれか１項に記載の近赤外線遮蔽フィルタ。
【請求項６】
タングステン酸化物及び／又は複合タングステン酸化物、及び３００〜５００ｎｍの波長領域に極大吸収を有する化合物を、それぞれ別層に含む請求項１〜５のいずれか１項に記載の近赤外線遮蔽フィルタ。
【請求項７】
近赤外線遮蔽機能を有する層を含むディスプレイ用光学フィルタであって、近赤外線遮蔽機能を有する層が、タングステン酸化物及び／又は複合タングステン酸化物を含み、及びその層又は別層に３００〜５００ｎｍの波長領域に極大吸収を有する化合物を含有することを特徴とするディスプレイ用光学フィルタ。
【請求項８】
反射防止層、近赤外線遮蔽機能を有する層及び粘着剤層を含むディスプレイ用光学フィルタであって、近赤外線遮蔽層が、タングステン酸化物及び／又は複合タングステン酸化物を含み、及び粘着剤層が、３００〜５００ｎｍの波長領域に極大吸収を有する化合物を含有することを特徴とするディスプレイ用光学フィルタ。
【請求項９】
さらに導電層を含む請求項７又は８に記載のディスプレイ用光学フィルタ。
【請求項１０】
基板の一方の表面に、導電層及び反射防止層がこの順で設けられ、且つ基板の他方の表面に粘着剤層、必要により単独の近赤外線遮蔽機能を有する層が設けられたディスプレイ用光学フィルタであって、
反射防止層のいずれかの層、もしくは粘着剤層、もしくは単独の近赤外線遮蔽機能を有する層に、タングステン酸化物及び／又は複合タングステン酸化物を含み、及び上記いずれかの層に３００〜５００ｎｍの波長領域に極大吸収を有する化合物を含有することを特徴とするディスプレイ用光学フィルタ。
【請求項１１】
表面に反射防止層を有する基板と、表面に導電層を有する別の基板とが接着された積層体を含むディスプレイ用光学フィルタであって、
タングステン酸化物及び／又は複合タングステン酸化物、及び３００〜５００ｎｍの波長領域に極大吸収を有する化合物を含有することを特徴とするディスプレイ用光学フィルタ。
【請求項１２】
タングステン酸化物及び／又は複合タングステン酸化物が、微粒子状である請求項７〜１１のいずれか１項に記載のディスプレイ用光学フィルタ。
【請求項１３】
微粒子の平均粒径が４００ｎｍ以下である請求項１２に記載のディスプレイ用光学フィルタ。
【請求項１４】
タングステン酸化物が、一般式ＷｙＯｚ（但し、Ｗはタングステン、Ｏは酸素を表し、そして２.２≦ｚ／ｙ≦２.９９９である）で表され、複合タングステン酸化物が、一般式ＭｘＷｙＯｚ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉうちから選択される１種類以上の元素、Ｗはタングステン、Ｏは酸素を表し、そして０.００１≦ｘ／ｙ≦１、２.２≦ｚ／ｙ≦３である）で表される請求項７〜１３のいずれか１項に記載のディスプレイ用光学フィルタ。
【請求項１５】
タングステン酸化物及び／又は複合タングステン酸化物が、シランカップリング剤で処理されている請求項７〜１４のいずれか１項に記載のディスプレイ用光学フィルタ。
【請求項１６】
上記いずれかの層が、ネオンカット機能を有する請求項７〜１５のいずれか１項に記載のディスプレイ用光学フィルタ。
【請求項１７】
導電層が、メッシュ状の金属導電層である請求項９〜１６のいずれか１項に記載のディスプレイ用光学フィルタ。
【請求項１８】
メッシュ状の金属導電層の開口率が５０％以上である請求項１７に記載のディスプレイ用光学フィルタ。
【請求項１９】
８００〜１１００ｎｍの波長範囲の近赤外線における透過率の最小値が、当該波長範囲において３０％以下である請求項７〜１８のいずれか１項に記載のディスプレイ用光学フィルタ。
【請求項２０】
５６０〜６１０ｎｍの波長範囲の透過率の最小値が、当該波長範囲において６０％以下である請求項７〜１９のいずれか１項に記載のディスプレイ用光学フィルタ。
【請求項２１】
Ｌ*ａ*ｂ*表示系のｂ*が−１５以上である請求項７〜２０のいずれか１項に記載のディスプレイ用光学フィルタ。
【請求項２２】
プラズマディスプレイパネル用フィルタである請求項７〜２１のいずれか１項に記載のディスプレイ用光学フィルタ。
【請求項２３】
請求項７〜２１のいずれか１項に記載のディスプレイ用光学フィルタがガラス基板に貼付されたディスプレイ用光学フィルタ。
【請求項２４】
請求項７〜２１のいずれか１項に記載のディスプレイ用光学フィルタを備えたことを特徴とするディスプレイ。
【請求項２５】
請求項７〜２１のいずれか１項に記載のディスプレイ用光学フィルタを備えたことを特徴とするプラズマディスプレイパネル。
【発明の詳細な説明】
【技術分野】
【０００１】
本発明は、近赤外線遮断機能を有する近赤外線遮蔽フィルタ、ディスプレイ用光学フィルタ、及びこの光学フィルタを備えたディスプレイ、特にプラズマディスプレイパネル（ＰＤＰ）に関する。
【背景技術】
【０００２】
ＰＤＰには通常必ず前面フィルタが使用される。この前面フィルタは、近赤外線カット、色再現性向上（発光色純度向上）、電磁波シールド、明所コントラスト向上（反射防止）、発光パネルの保護、発光パネルからの熱遮断等を目的としている。
【０００３】
ＰＤＰの発光パネルの発する近赤外線は、家庭用テレビやビデオ等に使用されるリモコンに誤作動を与えることを避けるために、これを低減することが必要である。またＰＤＰの発光パネルの発する電磁波は、人体や精密機器への悪影響を避けるためにこれを低減することも必要である。またＰＤＰの発光パネルからの発光を、人間の視覚にとって自然な色に感じられるように、フィルタでの補正によって色再現性向上（発光色純度向上）の工夫も求められている。さらにディスプレイの表示は、明るい室内等の明所においても外部からの光の反射等によって妨げられることなく、十分なコントラストで視認されることが望ましい。加えて、ディスプレイ製品に直接に手で触れたような場合でも、使用者がその高温に驚かされるような事態を避けるために、ＰＤＰの発光パネルの発する熱が遮断されることが望ましい。
【０００４】
上記の目的に沿ったＰＤＰ用光学フィルタとして、一般に、反射防止、近赤外線遮断、電磁波遮蔽等の各種機能を有する光学フィルタが用いられている。しかしながら、実際は、それぞれの機能を有する光学フィルタ及び２個の機能を有する光学フィルタを、適宜組み合わせて貼り合わせることによりＰＤＰ用光学フィルタとして使用されている。
【０００５】
特に、前述のプラズマディスプレイから放射される近赤外線は、周辺の電子機器の誤動作の原因となるため、有効な遮断が必要であり、また遮断により色再現性が低下することがあるため、これを防止することが必要であり、これらの要求が求められている。
【０００６】
例えば、近赤外線遮断の機能を有する光学フィルタとして、特許文献１（特開２００１−１３３６２４号公報）に、透明樹脂フィルム層（１）と、近赤外線吸収剤としてジイモニウム系化合物を含有する透明近赤外線遮蔽層（２）と、透明樹脂フィルム層（３）と、前記透明近赤外線遮蔽層（２）の色調を補整する色材を含有する透明色調補整層（４）とを積層した多層構造を有することを特徴とする近赤外線遮蔽フィルムが開示されている。
【０００７】
【特許文献１】特開２００５−１８９７３８号公報
【特許文献２】特開２００６−２８７２３６号公報（後述）
【発明の開示】
【発明が解決しようとする課題】
【０００８】
本発明者の検討によれば、特許文献１に記載されているような、近赤外線吸収剤としてジイモニウム系化合物を含有する透明近赤外線遮蔽層を用いても、近赤外線の吸収がまだ十分でなく、さらなる優れた近赤外線の吸収力のある材料が求められている。特許文献２（特開２００６−２８７２３６号公報）には、近赤外線の遮断性に優れたタングステン酸化物、複合タングステン酸化物が提案されている。
【０００９】
タングステン酸化物は、近赤外線に強力な吸収を有し、前記周辺の電子機器の誤動作を防止するのに極めて有効であるが、可視光線野長波長側に少し吸収を有するために可視光線がやや青みを帯びること、また通常のＰＤＰフィルタを用いると、５９０ｎｍ付近にネオン発光由来のオレンジ色の不要な光が存在するが、これを除去するために５６０〜６１０ｎｍに吸収極大を有するネオンカット色素を混入させると、さらに可視光が青みを帯びることが明らかとなった。このようなＰＤＰフィルタを用いたディスプレイは、近赤外線のカット機能に優れていてもディスプレイ本来の表示特性を低下させる。
【００１０】
従って、本発明の目的は、優れた近赤外線遮断性を有し、ディスプレイパネルに用いた場合、優れた表示特性を示す近赤外線遮断フィルタを提供することにある。
【００１１】
また、本発明の目的は、優れた近赤外線遮断性を有し、色再現性に優れた近赤外線遮断フィルタを提供することにある。
【００１２】
さらに、本発明の目的は、優れた近赤外線遮断性を有し、ディスプレイパネルに用いた場合、優れた表示特性を示すディスプレイ用光学フィルタを提供することにある。
【００１３】
さらにまた、本発明の目的は、優れた近赤外線遮断性を有し、優れた表示特性を示すプラズマディスプレイパネル用光学フィルタを提供することにある。
【００１４】
また、本発明の目的は、上記の特性を備えたディスプレイ用光学フィルタ付きプラズマディスプレイパネルを提供することにもある。
【００１５】
また、本発明の目的は、上記の特性を備えたプラズマディスプレイパネル用光学フィルタ付きプラズマディスプレイパネルを提供することにもある。
【課題を解決するための手段】
【００１６】
本発明は、
タングステン酸化物及び／又は複合タングステン酸化物、及び３００〜５００ｎｍの波長領域に極大吸収を有する化合物を含有することを特徴とする近赤外線遮蔽フィルタ；
にある。
【００１７】
本発明の上記近赤外線遮蔽フィルタの好適態様は以下の通りである。
（１）タングステン酸化物及び／又は複合タングステン酸化物が、タングステン酸化物及び／又は複合タングステン酸化物である。
（２）タングステン酸化物及び／又は複合タングステン酸化物が、微粒子状である。微粒子の平均粒径が４００ｎｍ以下であることが好ましい。
（３）タングステン酸化物が、一般式ＷｙＯｚ（但し、Ｗはタングステン、Ｏは酸素、２.２≦ｚ／ｙ≦２.９９９）で表され、複合タングステン酸化物が、一般式ＭｘＷｙＯｚ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉうちから選択される１種類以上の元素、Ｗはタングステン、Ｏは酸素を表し、そして０.００１≦ｘ／ｙ≦１、２.２≦ｚ／ｙ≦３である）で表される。
（４）３００〜５００ｎｍの波長領域に極大吸収を有する化合物としては、特に限定されないが、メタニル・エロー、モーダント・エローＧＴ、パラチン・ファスト・エローＧＲＮ、ベンゾファストコッパー・エローＲＬＮ、シリアス・エローＧＧ、セリトン・ファスト・エローＧ、ラピドーゲン・エローＧ、ラピドーゲン・エローＧＳ、インダスレン・エローＧ、インダスレン・エロー３ＧＦ、インダスレン・エロー３Ｒ、インダスレン・エロー４ＧＫ、インダスレン・エロー７ＧＫ、アルゴール・エローＧＣＮ、インダスレン・エローＧＦ、インダスレン・エロー６ＧＤ、アンスラゾール・エローＶ、インメジアル・エローＧ、インメジアル・エローＤ、インメジアル・エローＧＧ、インメジアル・エローＲ・エキストラ、インメジアル・エローＲＲ、キノリン・エロー・エキストラ、ナフトール・エローＳ及びヘリンドン・エローＣＧ、アイゼンスピ・エロー３ＲＨ、フタロシアニン系化合物を使用することができる。
（５）タングステン酸化物及び／又は複合タングステン酸化物、及び３００〜５００ｎｍの波長領域に極大吸収を有する化合物を、それぞれ別層に含む。
【００１８】
また、本発明は、
近赤外線遮蔽機能を有する層（以下、近赤外線遮蔽層とも言う）を含むディスプレイ用光学フィルタであって、近赤外線遮蔽機能を有する層が、タングステン酸化物及び／又は複合タングステン酸化物を含み、及びその層又は別層に３００〜５００ｎｍの波長領域に極大吸収を有する化合物を含有することを特徴とするディスプレイ用光学フィルタ；
反射防止層、近赤外線遮蔽機能を有する層及び粘着剤層を含むディスプレイ用光学フィルタであって、近赤外線遮蔽層が、タングステン酸化物及び／又は複合タングステン酸化物を含み、及び粘着剤層が、３００〜５００ｎｍの波長領域に極大吸収を有する化合物を含有することを特徴とするディスプレイ用光学フィルタ（以上２種の光学フィルタはさらに導電層を含むことができる）：
基板（一般に透明基板）の一方の表面に、導電層及び反射防止層がこの順で設けられ、且つ基板の他方の表面に粘着剤層、必要により単独の近赤外線遮蔽機能を有する層が設けられたディスプレイ用光学フィルタであって、
反射防止層のいずれかの層、もしくは粘着剤層、もしくは単独の近赤外線遮蔽機能を有する層に、タングステン酸化物及び／又は複合タングステン酸化物を含み、及び上記いずれかの層に３００〜５００ｎｍの波長領域に極大吸収を有する化合物を含有することを特徴とするディスプレイ用光学フィルタ；及び
表面に反射防止層を有する基板と、表面に導電層を有する別の基板とが接着された積層体を含むディスプレイ用光学フィルタであって、
タングステン酸化物及び／又は複合タングステン酸化物、及び３００〜５００ｎｍの波長領域に極大吸収を有する化合物を含有することを特徴とするディスプレイ用光学フィルタ；
にある。
【００１９】
本発明の上記ディスプレイ用光学フィルタの好適態様は以下の通りである。
【００２０】
前記近赤外線遮蔽膜の好適態様（１）〜（４）を適用することができる。
（６）反射防止層及び近赤外線遮蔽層を含む近ディスプレイ用光学フィルタであって、近赤外線遮蔽層が、タングステン酸化物及び／又は複合タングステン酸化物、及び４００〜５００ｎｍの波長領域に極大吸収を有する化合物を含有することを特徴とするディスプレイ用光学フィルタ；
反射防止層、近赤外線遮蔽層及び粘着剤層を含むディスプレイ用光学フィルタであって、近赤外線遮蔽層が、タングステン酸化物及び／又は複合タングステン酸化物を含み、及び粘着剤層が、４００〜５００ｎｍの波長領域に極大吸収を有する化合物を含有することを特徴とするディスプレイ用光学フィルタ（以上２種の光学フィルタはさらに導電層を含むことができる）；
基板（一般に透明基板）の一方の表面に、導電層及び反射防止層がこの順で設けられ、且つ基材の他方の表面に近赤外線遮蔽層及び粘着剤層が設けられたディスプレイ用光学フィルタであって、
近赤外線遮蔽層が、タングステン酸化物及び／又は複合タングステン酸化物を含み、及び粘着剤層が、４００〜５００ｎｍの波長領域に極大吸収を有する化合物を含有することを特徴とするディスプレイ用光学フィルタ；及び
表面に反射防止層を、そして裏面に近赤外線遮蔽層を有する基板と、表面に導電層及び裏面に粘着剤層を有する別の基板とが、近赤外線遮蔽層と導電層が対向した状態で接着された積層体を含む近赤外線遮断光学フィルタであって、
近赤外線遮蔽層が、タングステン酸化物及び／又は複合タングステン酸化物を含み、及び粘着剤層が、４００〜５００ｎｍの波長領域に極大吸収を有する化合物を含有することを特徴とするディスプレイ用光学フィルタ。
（７）上記いずれかの層（一般に近赤外線遮蔽機能を有する層、粘着剤層）が、ネオンカット機能を有する。
（８）導電層が、メッシュ状の金属導電層である。開口率は５０％以上であることが好ましい。
（９）８００〜１１００ｎｍの波長範囲の近赤外線における透過率の最小値が、当該波長範囲において３０％以下である。
（１０）５６０〜６１０ｎｍの波長範囲の可視光線における透過率の最小値が、当該波長範囲において６０％以下である。
（１１）Ｌ*ａ*ｂ*表示系のｂ*が−１５以上である。
（１２）基板は、一般に透明フィルム（特に透明プラスチックフィルム）である。
（１３）プラズマディスプレイパネル用フィルタである。
（１４）ディスプレイ用光学フィルタがガラス基板に貼付されたディスプレイ用光学フィルタ。
【００２１】
さらに、本発明は、
上記ディスプレイ用光学フィルタを備えたことを特徴とするディスプレイ；及び
上記ディスプレイ用光学フィルタを備えたことを特徴とするプラズマディスプレイパネルにある。
【発明の効果】
【００２２】
本発明のディスプレイ用光学フィルタに好適な近赤外線遮蔽膜は、近赤外線を効率よくカットするタングステン酸化物及び／又は複合タングステン酸化物を含み、且つ青色を抑制又は除去するための３００〜５００ｎｍの波長領域に極大吸収を有する化合物を含有している。このような近赤外線遮蔽膜を有するディスプレイ用光学フィルタは、特にＰＤＰの光学フィルタとして使用した場合、得られるＰＤＰの表示画像は、近赤外線が有効にカットされ、且つ青みが抑えられているので、周辺の電子機器の誤動作を有効に防止するだけでなく、表示画像も自然な色合いのものである。従って、本発明のディスプレイ用光学フィルタは、優れた近赤外線遮断性を有し、優れた表示特性を示す。
【００２３】
また、前記近赤外線遮蔽膜は、優れた近赤外線遮断性を有し、色再現性に優れているので、ディプレイ以外の用途、窓ガラス、ショーケース等にも有用である。
【発明を実施するための最良の形態】
【００２４】
本発明のディスプレイ用光学フィルタについて図を用いて説明する。
【００２５】
図１は、本発明の光学フィルタの基本構成の概略断面図である。
【００２６】
本発明の光学フィルタは、透明フィルム１１、透明フィルム１１の一方の表面に形成された反射防止層１２、及び透明フィルム１１の他方の表面に形成された近赤外線遮蔽層１３が設けられた構成を有する。このようなフィルタの場合、本発明では、近赤外線遮蔽層１３に、タングステン酸化物及び／又は複合タングステン酸化物と３００〜５００ｎｍの波長領域に極大吸収を有する化合物の両方を含んでいるか、或いは、近赤外線遮蔽層１３に、タングステン酸化物及び／又は複合タングステン酸化物を含み、３００〜５００ｎｍの波長領域に極大吸収を有する化合物を別の層（例、粘着剤層等）に含んでいるのが一般的である。近赤外線遮蔽層１３に粘着性を持たせてこれを用いて、他の光学フィルム、或いはディスプレイ表面に接着しても良い。用途により、反射防止層１２は無くても良い。
【００２７】
図２に、本発明の光学フィルタの好適態様の１例の概略断面図を示す。この光学フィルタは、透明フィルム２１Ａ、透明フィルム２１Ａの一方の表面に形成された反射防止層２２、及び透明フィルム２１Ａの他方の表面に形成された近赤外線遮蔽層（粘着剤層）２３が設けられた積層体（全図１と同じ態様）と、透明フィルム２１Ｂ、透明フィルム２１Ｂの一方の表面に形成されたメッシュ状導電層２４、及び透明フィルム２１Ｂの他方の表面に形成されたネオンカット色素を含む粘着剤層２５が設けられた積層体とが、近赤外線遮蔽層の粘着剤層２３を介して接着された構成を有する。このようなフィルタの場合、本発明では、近赤外線遮蔽層２３に、タングステン酸化物及び／又は複合タングステン酸化物を含み、３００〜５００ｎｍの波長領域に極大吸収を有する化合物を粘着剤層２５に含んでいるのが一般的である。これにより、粘着剤層２５でネオン発光由来のオレンジ色が除去されると共に、青みも抑制され、そして近赤外線遮蔽層２３に有害な近赤外線が効率よくカットされる。このため、このような光学フィルタが設けられたディスプレイ、特にＰＤＰは優れた表示特性を示す。
【００２８】
このような光学フィルタは、粘着剤層２５を介してディスプレイ表面に接着されるか、粘着剤層２５を介してガラス板に接着されＰＤＰの前面に配置されるのが一般的である。
【００２９】
本発明の光学フィルタの別の好適態様の一例を図３に示す。透明フィルム３１の一方の表面にメッシュ状の導電層（電磁波シールド層）３４が設けられ、さらに導電層３４の上に反射防止層３２が設けられ、透明フィルム３１の他方の表面に近赤外線遮蔽層３３が設けられ、その上にさらにネオンカット色素を含む粘着剤層３５が設けられている。従って、基板として透明フィルム３１を１枚のみ使用しており、図２の光学フィルタに比較して薄いものが得られる。この光学フィルタでは、近赤外線遮蔽層３３に、タングステン酸化物及び／又は複合タングステン酸化物を含み、３００〜５００ｎｍの波長領域に極大吸収を有する化合物を粘着剤層３５に含んでいるのが一般的である。
【００３０】
本発明の光学フィルタは、タングステン酸化物及び／又は複合タングステン酸化物と３００〜５００ｎｍの波長領域に極大吸収を有する化合物を含んでいればどのような構成を有していても良く、図１〜３に示した以外の構成を有するもの、例えば、上記で示した層の位置は適宜変更したものであっても良い。
【００３１】
また、本発明の近赤外線遮蔽膜は、タングステン酸化物及び／又は複合タングステン酸化物と３００〜５００ｎｍの波長領域に極大吸収を有する化合物を含む膜であるが、それぞれ別層に含んでいても良い。
【００３２】
本発明の光学フィルタは、８００〜１１００ｎｍの波長範囲の近赤外線における透過率の最小値が、当該波長範囲において３０％以下であることが好ましい。これにより、有害な近赤外線が効率よくカットされる。特に、５６０〜６１０ｎｍの波長範囲の可視光線における透過率の最小値が、当該波長範囲において６０％以下であることがさらに好ましい。
【００３３】
また光学フィルタの透過光のＬ*ａ*ｂ*表示系のｂ*が−１５以上であることが好ましい。これにより、青味傾向を抑制することができ、向上した表示特性が得られる。
【００３４】
本発明では、一般に、反射防止層１２、２２、３２は、ハードコート層であるか；ハードコート層とハードコート層より屈折率の低い低屈折率層とからなるか（この場合ハードコート層が金属導電層と接している）或いは、ハードコート層、ハードコート層より屈折率の高い高屈折率層及びハードコート層より屈折率の低い低屈折率層からなる（この場合ハードコート層が金属導電層と接している）。層が多いほど、より良好な反射防止性が得られる。あるいは、反射防止層１２、２２，３２が防眩層、又は防眩層と防眩層より屈折率の低い低屈折率層とからなる（防眩層が金属導電層と接している）ことも好ましい。防眩層は、いわゆるアンチグレア層であり、一般に優れた反射防止効果を有し、低屈折率層等の反射防止層を設けなくて良い場合が多い。
【００３５】
図２、３では、近赤外線遮蔽層及び粘着剤層の例を示したが、近赤外線遮蔽層、ネオンカット層及び粘着剤層を用いても良い。あるいは、近赤外線吸収機能及びネオンカット機能を有する透明粘着剤層からなるか、或いはネオンカット機能を有する近赤外線遮蔽層、及び粘着剤層（この順で透明フィルム上に設けられている）からなるか、或いは近赤外線遮蔽層、ネオンカット層及び粘着剤層（この順で透明フィルム上に設けられている）からなることも好ましい。
【００３６】
上記導電層２４、３４は、例えば、メッシュ状の金属層又は金属含有層、或いは金属酸化物層（誘電体層）、又は金属酸化物層と金属層との交互積層膜である。メッシュ状の金属層又は金属含有層は、一般に、エッチングにより、又は印刷法により形成されているか、金属繊維層である。これにより低抵抗を得られやすい。一般に、メッシュ状の金属層又は金属含有層のメッシュの空隙は、前記のように、ハードコート層或いは防眩層で埋められている。これにより透明性が向上する。ハードコート層等で埋めない場合は、他の層、例えば近赤外線遮蔽層等或いはそれ専用の透明樹脂層で埋められるのが好ましい。
【００３７】
上記近赤外線遮蔽層１３，２３，３３は、ＰＤＰからの不要な光を遮断する機能を有する。一般に本発明のタングステン酸化物及び／又は複合タングステン酸化物（必要により３００〜５００ｎｍの波長領域に極大吸収を有する化合物も）を含む層である。粘着剤層２５、３５は一般にネオンカット色素を含み、ディスプレイへ容易に装着するために設けられている。透明粘着剤層２５、３５の上に剥離シートを設けても良い。
【００３８】
本発明のディスプレイ用光学フィルタは、例えば、透明フィルムの表面の全域に、メッシュ状の金属導電層を形成し、次いで、メッシュ状の金属導電層の全域に反射防止層を形成し、透明フィルムの裏面に近赤外線遮蔽層及びその上に透明粘着剤層を形成することにより得られる。或いは、透明フィルムを２枚用いて、例えば、メッシュ状導電層を有する透明フィルム（一般に裏面に粘着剤層等有する）の導電層上に、表面に反射防止層及び裏面に粘着性の近赤外遮蔽層を有する透明フィルムを、近赤外線遮蔽層を介して積層、接着することによっても得られる。或いは、透明フィルムの表面に、メッシュ状の金属導電層、防眩層及び低屈折率層等の反射防止層がこの順で設けられ、別の透明フィルムの表面には近赤外線遮蔽層及びその上に透明粘着剤層が設けられ、２枚の透明フィルムの層が設けられていない表面同士で接着された構成を有する。この場合、前者の積層体が、本発明の方法により製造される。
【００３９】
本発明のディスプレイ用光学フィルタに使用される材料について以下に説明する。
【００４０】
フィルムは、一般に透明フィルムであり、特に透明なプラスチックフィルムである。その材料としては、透明（「可視光に対して透明」を意味する。）であれば特に制限はない。プラスチックフィルムの例としては、ポリエステル｛例、ポリエチレンテレフタレート（ＰＥＴ）、ポリブチレンテレフタレート｝、ポリメチルメタクリレート（ＰＭＭＡ）、アクリル樹脂、ポリカーボネート（ＰＣ）、ポリスチレン、トリアセテート樹脂、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等を挙げることができる。これらの中でも、加工時の負荷（熱、溶剤、折り曲げ等）に対する耐性が高く、透明性が特に高い等の点で、ポリエチレンテレフタレート（ＰＥＴ）、ポリカーボネート（ＰＣ）、ポリメチルメタクリレート（ＰＭＭＡ）等が好ましい。特に、ＰＥＴが、加工性に優れているので好ましい。また、第２の機能性層に含まれる有機色素類は紫外線を受けて耐久性が低下しやすいが、ＰＥＴ等のポリエステルはこのような紫外線を吸収する傾向があり好ましい。
【００４１】
透明フィルムの厚さとしては、光学フィルタの用途等によっても異なるが、一般に１μｍ〜１０ｍｍ、１μｍ〜５ｍｍ、特に２５〜２５０μｍが好ましい。
【００４２】
本発明の金属導電層は、得られる光学フィルタの表面抵抗値が、一般に１０Ω／□以下、好ましくは０．００１〜５Ω／□の範囲、特に０．００５〜５Ω／□のとなるように設定される。メッシュ（格子）状の導電層も好ましい。或いは、導電層は、気相成膜法により得られる層（金属酸化物（ＩＴＯ等）の透明導電薄膜）でも良い。さらに、ＩＴＯ等の金属酸化物の誘電体膜とＡｇ等の金属層との交互積層体（例、ＩＴＯ／銀／ＩＴＯ／銀／ＩＴＯの積層体）であっても良い。
【００４３】
メッシュ状の金属導電層としては金属繊維及び金属被覆有機繊維の金属を網状にしたもの、透明フィルム上の銅箔等の層を網状にエッチング加工し、開口部を設けたもの、透明フィルム上に導電性インクをメッシュ状に印刷したもの、等を挙げることができる。
【００４４】
メッシュ状の金属導電層の場合、メッシュとしては、金属繊維及び／又は金属被覆有機繊維よりなる線径１μｍ〜１ｍｍ、開口率５０％以上のものが好ましい。より好ましい線径は１０〜５００μｍ、開口率は５０以上９５％以下である。メッシュ状の導電層において、線径が１ｍｍを超えると電磁波シールド性が向上するが、開口率が低下し両立させることができない。１μｍ未満では、メッシュとしての強度が下がり取扱いが困難となる。また開口率が９５％を超えるとメッシュとしての形状を維持することが困難であり、５０％未満では光透過性が低下し、ディスプレイからの光量も低下する。
【００４５】
なお、導電性メッシュの開口率とは、当該導電性メッシュの投影面積における開口部分が占める面積割合を言う。
【００４６】
メッシュ状の導電層を構成する金属繊維及び金属被覆有機繊維の金属としては、銅、ステンレス、アルミニウム、ニッケル、チタン、タングステン、錫、鉛、鉄、銀、炭素或いはこれらの合金、好ましくは銅、ステンレス、ニッケルが用いられる。
【００４７】
金属被覆有機繊維の有機材料としては、ポリエステル、ナイロン、塩化ビニリデン、アラミド、ビニロン、セルロース等が用いられる。
【００４８】
金属箔等の導電性の箔をパターンエッチングしたもの場合、金属箔の金属としては、銅、ステンレス、アルミニウム、ニッケル、鉄、真鍮、或いはこれらの合金、好ましくは銅、ステンレス、アルミニウムが用いられる。
【００４９】
金属箔の厚さは、薄過ぎると取扱い性やパターンエッチングの作業性等の面で好ましくなく、厚過ぎると得られるフィルムの厚さに影響を及ぼし、エッチング工程の所要時間が長くなることから、１〜２００μｍ程度とするのが好ましい。
【００５０】
エッチングパターンの形状には特に制限はなく、例えば四角形の孔が形成された格子状の金属箔や、円形、六角形、三角形又は楕円形の孔が形成されたパンチングメタル状の金属箔等が挙げられる。また、孔は規則的に並んだものに限らず、ランダムパターンとしても良い。この金属箔の投影面における開口部分の面積割合は、２０〜９５％であることが好ましい。さらに開口率５０％以上のものが好ましく、特に５０以上９５％以下である。また線幅は１０〜５００μｍが好ましい。
【００５１】
上記の他に、メッシュ状の金属導電層として、フィルム面に、溶剤に対して可溶な材料によってドットを形成し、フィルム面に溶剤に対して不溶な導電材料からなる導電材料層を形成し、フィルム面を溶剤と接触させてドット及びドット上の導電材料層を除去することによって得られるメッシュ状金属導電層を用いても良い。
【００５２】
金属導電層上に、さらに金属メッキ層を、導電性を向上させるためは設けても良い（特に、上記溶剤に対して可溶な材料によってドットを形成する方法の場合）。金属メッキ層は、公知の電解メッキ法、無電解メッキ法により形成することができる。メッキに使用される金属としては、一般に銅、銅合金、ニッケル、アルミ、銀、金、亜鉛又はスズ等を使用することが可能であり、好ましくは銅、銅合金、銀、又はニッケルであり、特に経済性、導電性の点から、銅又は銅合金を使用することが好ましい。
【００５３】
また、防眩性能を付与させても良い。この防眩化処理を行う場合、（メッシュ）導電層の表面に黒化処理を行っても良い。例えば、金属膜の酸化処理、クロム合金等の黒色メッキ、黒又は暗色系のインクの塗布等を行うことができる。
【００５４】
本発明の反射防止層は、一般に基板である透明フィルムより屈折率の低いハードコート層とその上に設けられたハードコート層より屈折率の低い低屈折率層との複合膜であるか、或いはハードコート層と低屈折率層との間にさらに高屈折率層が設けられた複合膜である。反射防止膜は基板より屈折率の低いハードコート層のみであっても有効である。但し、基板の屈折率が低い場合、透明フィルムより屈折率の高いハードコート層とその上に設けられた低屈折率層との複合膜、或いは低屈折率層上にさらに高屈折率層が設けられた複合膜としても良い。
【００５５】
ハードコート層としては、アクリル樹脂層、エポキシ樹脂層、ウレタン樹脂層、シリコン樹脂層等の合成樹脂を主成分とする層である。通常その厚さは１〜５０μｍ、好ましくは１〜１０μｍである。合成樹脂は、一般に熱硬化性樹脂、紫外線硬化性樹脂であり、紫外線硬化性樹脂が好ましい。紫外線硬化性樹脂は、短時間で硬化させることができ、生産性に優れているので好ましい。
【００５６】
熱硬化性樹脂としては、フェノール樹脂、レゾルシノール樹脂、尿素樹脂、メラミン樹脂、エポキシ樹脂、アクリル樹脂、ウレタン樹脂、フラン樹脂、シリコン樹脂などを挙げることができる。
【００５７】
ハードコート層としては、紫外線硬化性樹脂組成物（紫外線硬化性樹脂、光重合開始剤等からなる）を主成分とする層の硬化層が好ましく、通常その厚さは１〜５０μｍ、好ましくは１〜１０μｍである。
【００５８】
紫外線硬化性樹脂（モノマー、オリゴマー）としては、例えば、２−ヒドロキシエチル（メタ）アクリレート、２−ヒドロキシプロピル（メタ）アクリレート、４−ヒドロキシブチル（メタ）アクリレート、２−エチルヘキシルポリエトキシ（メタ）アクリレート、ベンジル（メタ）アクリレート、イソボルニル（メタ）アクリレート、フェニルオキシエチル（メタ）アクリレート、トリシクロデカンモノ（メタ）アクリレート、ジシクロペンテニルオキシエチル（メタ）アクリレート、テトラヒドロフルフリル（メタ）アクリレート、アクリロイルモルホリン、Ｎ−ビニルカプロラクタム、２−ヒドロキシ−３−フェニルオキシプロピル（メタ）アクリレート、ｏ−フェニルフェニルオキシエチル（メタ）アクリレート、ネオペンチルグリコールジ（メタ）アクリレート、ネオペンチルグリコールジプロポキシジ（メタ）アクリレート、ヒドロキシピバリン酸ネオペンチルグリコールジ（メタ）アクリレート、トリシクロデカンジメチロールジ（メタ）アクリレート、１，６−ヘキサンジオールジ（メタ）アクリレート、ノナンジオールジ（メタ）アクリレート、トリメチロールプロパントリ（メタ）アクリレート、ペンタエリスリトールトリ（メタ）アクリレート、ペンタエリスリトールテトラ（メタ）アクリレート、トリス〔（メタ）アクリロキシエチル〕イソシアヌレート、ジトリメチロールプロパンテトラ（メタ）アクリレート等の（メタ）アクリレートモノマー類；ポリオール化合物（例えば、エチレングリコール、プロピレングリコール、ネオペンチルグリコール、１，６−ヘキサンジオール、３−メチル−１，５−ペンタンジオール、１，９−ノナンジオール、２−エチル−２−ブチル−１，３−プロパンジオール、トリメチロールプロパン、ジエチレングリコール、ジプロピレングリコール、ポリプロピレングリコール、１，４−ジメチロールシクロヘキサン、ビスフェノールＡポリエトキシジオール、ポリテトラメチレングリコール等のポリオール類、前記ポリオール類とコハク酸、マレイン酸、イタコン酸、アジピン酸、水添ダイマー酸、フタル酸、イソフタル酸、テレフタル酸等の多塩基酸又はこれらの酸無水物類との反応物であるポリエステルポリオール類、前記ポリオール類とε−カプロラクトンとの反応物であるポリカプロラクトンポリオール類、前記ポリオール類と前記、多塩基酸又はこれらの酸無水物類のε−カプロラクトンとの反応物、ポリカーボネートポリオール、ポリマーポリオール等）と有機ポリイソシアネート（例えば、トリレンジイソシアネート、イソホロンジイソシアネート、キシリレンジイソシアネート、ジフェニルメタン−４，４′−ジイソシアネート、ジシクロペンタニルジイソシアネート、ヘキサメチレンジイソシアネート、２，４，４′−トリメチルヘキサメチレンジイソシアネート、２，２′−４−トリメチルヘキサメチレンジイソシアネート等）と水酸基含有（メタ）アクリレート（例えば、２−ヒドロキシエチル（メタ）アクリレート、２−ヒドロキシプロピル（メタ）アクリレート、４−ヒドロキシブチル（メタ）アクリレート、２−ヒドロキシ−３−フェニルオキシプロピル（メタ）アクリレート、シクロヘキサン−１，４−ジメチロールモノ（メタ）アクリ��ート、ペンタエリスリトールトリ（メタ）アクリレート、ペンタエリスリトールペンタ（メタ）アクリレート、ジペンタエリスリトールヘキサ（メタ）アクリレート、グリセリンジ（メタ）アクリレート等）の反応物であるポリウレタン（メタ）アクリレート、ビスフェノールＡ型エポキシ樹脂、ビスフェノールＦ型エポキシ樹脂等のビスフェノール型エポキシ樹脂と（メタ）アクリル酸の反応物であるビスフェノール型エポキシ（メタ）アクリレート等の（メタ）アクリレートオリゴマー類等を挙げることができる。これら化合物は１種又は２種以上、混合して使用することができる。これらの紫外線硬化性樹脂を、熱重合開始剤とともに用いて熱硬化性樹脂として使用してもよい。
【００５９】
ハードコート層とするには、上記の紫外線硬化性樹脂（モノマー、オリゴマー）の内、ペンタエリスリトールトリ（メタ）アクリレート、ペンタエリスリトールペンタ（メタ）アクリレート、ジペンタエリスリトールヘキサ（メタ）アクリレート等の硬質の多官能モノマーを主に使用することが好ましい。
【００６０】
紫外線硬化性樹脂の光重合開始剤として、紫外線硬化性樹脂の性質に適した任意の化合物を使用することができる。例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタールなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレートなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系叉は、第３級アミン系などの公知慣用の光重合促進剤の１種または２種以上を任意の割合で混合して使用することができる。また、光重合開始剤のみの１種または２種以上の混合で使用することができる。特に１−ヒドロキシシクロヘキシルフェニルケトン(チバ・スペシャリティケミカルズ社製、イルガキュア１８４）が好ましい。
【００６１】
光重合開始剤の量は、樹脂組成物に対して一般に０．１〜１０質量％、好ましくは０．１〜５質量％である。
【００６２】
さらに、ハードコート層は、紫外線吸収剤、赤外線吸収剤、老化防止剤、塗料加工助剤、着色剤等を少量含んでいても良い。特に、紫外線吸収剤（例、ベンゾトリアゾール系紫外線吸収剤又はベンゾフェノン系紫外線吸収剤）を含むことが好ましく、これによりフィルタの黄変等の防止が効率的に行うことができる。その量は、樹脂組成物に対して一般に０．１〜１０質量％、好ましくは０．１〜５質量％である。
【００６３】
ハードコート層は、透明フィルムより屈折率が低いことが好ましく、上記紫外線硬化性樹脂を用いることにより一般に基板より低い屈折率を得られやすい。従って、透明基板としては、ＰＥＴ等の高い屈折率の材料を用いることが好ましい。このため、ハードコート層は、屈折率を、１．６０以下にすることが好ましい。膜厚は前記の通りである。
【００６４】
高屈折率層は、ポリマー（好ましくは紫外線硬化性樹脂）中に、ＩＴＯ，ＡＴＯ，Ｓｂ2Ｏ3，ＳｂＯ2，Ｉｎ2Ｏ3，ＳｎＯ2，ＺｎＯ、ＡｌをドープしたＺｎＯ、ＴｉＯ2、酸化セシウムタングステン等の導電性金属酸化物微粒子（無機化合物）が分散した層（硬化層）とすることが好ましい。金属酸化物微粒子としては、平均粒径１０〜１００００ｎｍ、好ましくは１０〜５０ｎｍのものが好ましい。特にＩＴＯ（特に平均粒径１０〜５０ｎｍのもの）が好ましい。屈折率を１．６４以上としたものが好適である。膜厚は一般に１０〜５００ｎｍの範囲、好ましくは２０〜２００ｎｍである。
【００６５】
なお、高屈折率層が導電層である場合、この高屈折率層２の屈折率を１．６４以上とすることにより反射防止フィルムの表面反射率の最小反射率を１．５％以内にすることができ、１．６９以上、好ましくは１．６９〜１．８２とすることにより反射防止フィルムの表面反射率の最小反射率を１．０％以内にすることができる。
【００６６】
低屈折率層は、シリカ、フッ素樹脂等の微粒子、好ましくは中空シリカを１０〜４０重量％（好ましくは１０〜３０質量％）がポリマー（好ましくは紫外線硬化性樹脂）中に分散した層（硬化層）であることが好ましい。この低屈折率層の屈折率は、１．４５以下が好ましい。この屈折率が１．４５超であると、反射防止フィルムの反射防止特性が低下する。膜厚は一般に１０〜５００ｎｍの範囲、好ましくは２０〜２００ｎｍである。
【００６７】
中空シリカとしては、平均粒径１０〜１００ｎｍ、好ましくは１０〜５０ｎｍ、比重０．５〜１．０、好ましくは０．８〜０．９のものが好ましい。
【００６８】
ハードコート層は、可視光線透過率が７０％以上であることが好ましい。高屈折率層及び低屈折率層の可視光線透過率も、いずれも８５％以上であることが好ましい。
【００６９】
反射防止層がハードコート層と上記２層より構成される場合、例えば、ハードコート層の厚さは２〜２０μｍ、高屈折率層の厚さは７５〜９０ｎｍ、低屈折率層の厚さは８５〜１１０ｎｍであることが好ましい。
【００７０】
反射防止層の、各層を形成するには、例えば、前記の通り、ポリマー（好ましくは紫外線硬化性樹脂）に必要に応じ上記の微粒子を配合し、得られた塗工液を、前記の矩形透明基板表面に塗工し、次いで乾燥した後、紫外線照射して硬化すればよい。この場合、各層を１層ずつ塗工し硬化させてもよく、全層を塗工した後、まとめて硬化させてもよい。
【００７１】
塗工の具体的な方法としては、アクリル系モノマー等を含む紫外線硬化性樹脂をトルエン等の溶媒で溶液にした塗工液をグラビアコータ等によりコーティングし、その後乾燥し、次いで紫外線により硬化する方法を挙げることができる。このウェットコーティング法であれば、高速で均一に且つ安価に成膜できるという利点がある。このコーティング後に例えば紫外線を照射して硬化することにより密着性の向上、膜の硬度の上昇という効果が得られる。前記導電層も同様に形成することができる。
【００７２】
紫外線硬化の場合は、光源として紫外〜可視領域に発光する多くのものが採用でき、例えば超高圧、高圧、低圧水銀灯、ケミカルランプ、キセノンランプ、ハロゲンランプ、マーキュリーハロゲンランプ、カーボンアーク灯、白熱灯、レーザ光等を挙げることができる。照射時間は、ランプの種類、光源の強さによって一概には決められないが、数秒〜数分程度である。また、硬化促進のために、予め積層体を４０〜１２０℃に加熱し、これに紫外線を照射してもよい。
【００７３】
前述のようにハードコート層の代わりに防眩層を設けることも好ましい。反射防止効果が大きいものが得られやすい。防眩層としては、例えば、ポリマー微粒子（例、アクリルビーズ）等の透明フィラー（好ましくは平均粒径１〜１０μｍ）をバインダに分散させた液を塗布、乾燥することにより得られる防眩層、或いは、前述のハードコート層形成用材料に透明フィラー（ポリマー微粒子；例、アクリルビーズ）を加えた液を塗布、硬化させた、ハードコート機能を有する防眩層を挙げることができ、好ましい。防眩層の層厚は、一般に０．０１〜２０μｍの範囲である。
【００７４】
本発明の光学フィルタは、前述のように、近赤外線を効率よくカットするタングステン酸化物及び／又は複合タングステン酸化物を含み、且つ青色を抑制又は除去するための３００〜５００ｎｍの波長領域に極大吸収を有する化合物を含有している。タングステン酸化物及び／又は複合タングステン酸化物は、一般に近赤外線遮蔽層、ハードコート層又は粘着剤層に含まれ、３００〜５００ｎｍの波長領域に極大吸収を有する化合物は一般に、粘着剤層に含まれる。
【００７５】
タングステン酸化物は、一般式ＷｙＯｚ（但し、Ｗはタングステン、Ｏは酸素、２.２≦ｚ／ｙ≦２.９９９）で表される酸化物であり、複合タングステン酸化物は、上記タングステン酸化物に、元素Ｍ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉのうちから選択される１種類以上の元素）を添加した組成を有するものである。これにより、ｚ／ｙ＝３.０の場合も含めて、ＷｙＯｚ中に自由電子が生成され、近赤外線領域に自由電子由来の吸収特性が発現し、１０００ｎｍ付近の近赤外線吸収材料として有効となる。本発明では、複合タングステン酸化物が好ましい。
【００７６】
上述した一般式ＷｙＯｚ（但し、Ｗはタングステン、Ｏは酸素、２.２≦ｚ／ｙ≦２.９９９）で表記されるタングステン酸化物微粒子において、タングステンと酸素との好ましい組成範囲は、タングステンに対する酸素の組成比が３よりも少なく、さらには、当該赤外線遮蔽材料をＷｙＯｚと記載したとき、２.２≦ｚ／ｙ≦２.９９９である。このｚ／ｙの値が、２．２以上であれば、赤外線遮蔽材料中に目的以外であるＷＯ2の結晶相が現れるのを回避することが出来るとともに、材料としての化学的安定性を得ることが出来るので有効な赤外線遮蔽材料として適用できる。一方、このｚ／ｙの値が、２．９９９以下であれば必要とされる量の自由電子が生成され効率よい赤外線遮蔽材料となり得る。
【００７７】
複合タングステン酸化物の微粒子は、安定性の観点から、一般に、ＭｘＷｙＯｚ（但し、Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉうちから選択される１種類以上の元素、Ｗはタングステン、Ｏは酸素、（０.００１≦ｘ／ｙ≦１、２.２≦ｚ／ｙ≦３）で表される酸化物であることが好ましい。アルカリ金属は、水素を除く周期表第１族元素、アルカリ土類金属は周期表第２族元素、希土類元素は、Ｓｃ、Ｙ及びランタノイド元素である。
【００７８】
特に、赤外線遮蔽材料としての光学特性、耐候性を向上させる観点から、Ｍ元素が、Ｃｓ、Ｒｂ、Ｋ、Ｔｌ、Ｉｎ、Ｂａ、Ｌｉ、Ｃａ、Ｓｒ、Ｆｅ、Ｓｎのうちの１種類以上であるものが好ましい。また複合タングステン酸化物が、シランカップリング剤で処理されていることが好ましい。優れた分散性が得られ、優れた赤外線カット機能、透明性が得られる。
【００７９】
元素Ｍの添加量を示すｘ／ｙの値が０.００１より大きければ、十分な量の自由電子が生成され赤外線遮蔽効果を十分に得ることが出来る。元素Ｍの添加量が多いほど、自由電子の供給量が増加し、赤外線遮蔽効果も上昇するが、ｘ／ｙの値が１程度で飽和する。また、ｘ／ｙの値が１より小さければ、微粒子含有層中に不純物相が生成されるのを回避できるので好ましい。
【００８０】
酸素量の制御を示すｚ／ｙの値については、ＭｘＷｙＯｚで表記される複合タングステン酸化物においても、上述のＷｙＯｚで表記される赤外線遮蔽材料と同様の機構が働くことに加え、ｚ／ｙ＝３．０においても、上述した元素Ｍの添加量による自由電子の供給があるため、２．２≦ｚ／ｙ≦３．０が好ましく、さらに好ましくは２．４５≦ｚ／ｙ≦３．０である。
【００８１】
さらに、複合タングステン酸化物微粒子が六方晶の結晶構造を有する場合、当該微粒子の可視光領域の透過が向上し、近赤外領域の吸収が向上する。
【００８２】
この六角形の空隙に元素Ｍの陽イオンが添加されて存在するとき、可視光領域の透過が向上し、近赤外領域の吸収が向上する。ここで、一般的には、イオン半径の大きな元素Ｍを添加したとき当該六方晶が形成され、具体的には、Ｃｓ、Ｋ、Ｒｂ、Ｔｌ、Ｉｎ、Ｂａ、Ｓｎ、Ｌｉ、Ｃａ、Ｓｒ、Ｆｅを添加したとき六方晶が形成されやすい。勿論これら以外の元素でも、ＷＯ6単位で形成される六角形の空隙に添加元素Ｍが存在すれば良く、上記元素に限定される訳ではない。
【００８３】
六方晶の結晶構造を有する複合タングステン酸化物微粒子が均一な結晶構造を有するとき、添加元素Ｍの添加量は、ｘ／ｙの値で０．２以上０．５以下が好ましく、更に好ましくは０．３３である。ｘ／ｙの値が０．３３となることで、添加元素Ｍが、六角形の空隙の全てに配置されると考えられる。
【００８４】
また、六方晶以外では、正方晶、立方晶のタングステンブロンズも赤外線遮蔽効果がある。そして、これらの結晶構造によって、近赤外線領域の吸収位置が変化する傾向があり、立方晶＜正方晶＜六方晶の順に、吸収位置が長波長側に移動する傾向がある。また、それに付随して可視光線領域の吸収が少ないのは、六方晶＜正方晶＜立方晶の順である。このため、より可視光領域の光を透過して、より赤外線領域の光を遮蔽する用途には、六方晶のタングステンブロンズを用いることが好ましい。
【００８５】
本発明で使用される複合タングステン酸化物微粒子の粒径は、透明性を保持する観点から、８００ｎｍ以下の粒径（平均粒径）を有していることが好ましい。これは、８００ｎｍよりも小さい粒子は、散乱により光を完全に遮蔽することが無く、可視光線領域の視認性を保持し、同時に効率良く透明性を保持することができるからである。特に可視光領域の透明性を重視する場合は、さらに粒子による散乱を考慮することが好ましい。この粒子による散乱の低減を重視するとき、粒径は２００ｎｍ以下、好ましくは１００ｎｍ以下が良い。
【００８６】
また、本発明の複合タングステン酸化物微粒子の表面が、Ｓｉ、Ｔｉ、Ｚｒ、Ａｌの一種類以上を含有する酸化物で被覆されていることは、耐候性の向上の観点から好ましい。
【００８７】
本発明の複合タングステン酸化物微粒子は、例えば下記のようにして製造される。
【００８８】
上記一般式ＷｙＯｚで表記されるタングステン酸化物微粒子、または／及び、ＭｘＷｙＯｚで表記される複合タングステン酸化物微粒子は、タングステン化合物出発原料を不活性ガス雰囲気もしくは還元性ガス雰囲気中で熱処理して得ることができる。
【００８９】
タングステン化合物出発原料には、３酸化タングステン粉末、もしくは酸化タングステンの水和物、もしくは、６塩化タングステン粉末、もしくはタングステン酸アンモニウム粉末、もしくは、６塩化タングステンをアルコール中に溶解させた後乾燥して得られるタングステン酸化物の水和物粉末、もしくは、６塩化タングステンをアルコール中に溶解させたのち水を添加して沈殿させこれを乾燥して得られるタングステン酸化物の水和物粉末、もしくはタングステン酸アンモニウム水溶液を乾燥して得られるタングステン化合物粉末、金属タングステン粉末から選ばれたいずれか一種類以上であることが好ましい。
【００９０】
ここで、タングステン酸化物微粒子を製造する場合には製造工程の容易さの観点より、タングステン酸化物の水和物粉末、もしくはタングステン酸アンモニウム水溶液を乾燥して得られるタングステン化合物粉末、を用いることがさらに好ましく、複合タングステン酸化物微粒子を製造する場合には、出発原料が溶液であると各元素を容易に均一混合可能となる観点より、タングステン酸アンモニウム水溶液や、６塩化タングステン溶液を用いることがさらに好ましい。これら原料を用い、これを不活性ガス雰囲気もしくは還元性ガス雰囲気中で熱処理して、上述した粒径のタングステン酸化物微粒子、または／及び、複合タングステン酸化物微粒子を得ることができる。
【００９１】
また、上記元素Ｍを含む一般式ＭｘＷｙＯｚで表される複合タングステン酸化物微粒子は、上述した一般式ＷｙＯｚで表されるタングステン酸化物微粒子のタングステン化合物出発原料と同様であり、さらに元素Ｍを、元素単体または化合物の形で含有するタングステン化合物を出発原料とする。ここで、各成分が分子レベルで均一混合した出発原料を製造するためには各原料を溶液で混合することが好ましく、元素Ｍを含むタングステン化合物出発原料が、水や有機溶媒等の溶媒に溶解可能なものであることが好ましい。例えば、元素Ｍを含有するタングステン酸塩、塩化物塩、硝酸塩、硫酸塩、シュウ酸塩、酸化物、等が挙げられるが、これらに限定されず、溶液状になるものであれば好ましい。
【００９２】
ここで、不活性雰囲気中における熱処理条件としては、６５０℃以上が好ましい。６５０℃以上で熱処理された出発原料は、十分な着色力を有し赤外線遮蔽微粒子として効率が良い。不活性ガスとしてはＡｒ、Ｎ2等の不活性ガスを用いることが良い。また、還元性雰囲気中の熱処理条件としては、まず出発原料を還元性ガス雰囲気中にて１００〜６５０℃で熱処理し、次いで不活性ガス雰囲気中で６５０〜１２００℃の温度で熱処理することが良い。この時の還元性ガスは、特に限定されないがＨ2が好ましい。また還元性ガスとしてＨ2を用いる場合は、還元雰囲気の組成として、Ｈ2が体積比で０．１％以上が好ましく、さらに好ましくは２％以上が良い。０．１％以上であれば効率よく還元を進めることができる。
【００９３】
水素で還元された原料粉末はマグネリ相を含み、良好な赤外線遮蔽特性を示し、この状態で赤外線遮蔽微粒子として使用可能である。しかし、酸化タングステン中に含まれる水素が不安定であるため、耐候性の面で応用が限定される可能性がある。そこで、この水素を含む酸化タングステン化合物を、不活性雰囲気中、６５０℃以上で熱処理することで、さらに安定な赤外線遮蔽微粒子を得ることができる。この６５０℃以上の熱処理時の雰囲気は特に限定されないが、工業的観点から、Ｎ2、Ａｒが好ましい。当該６５０℃以上の熱処理により、赤外線遮蔽微粒子中にマグネリ相が得られ耐候性が向上する。
【００９４】
本発明の複合タングステン酸化物微粒子は、シランカップリング剤、チタネート系カップリング剤、アルミニウム系カップリング剤等のカップリング剤で表面処理されていることが好ましい。シランカップリング剤が好ましい。これにより中間層、ハードコート層、熱線カット層等のバインダとの親和性が良好となり、透明性、熱線カット性の他、各種物性が向上する。
【００９５】
シランカップリング剤の例として、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシラン、トリメトキシアクリルシランを挙げることができる。ビニルトリス（β−メトキシエトキシ）シラン、γ−メタクリロキシプロピルトリメトキシシラン、ビニルトリアセトキシシラン、トリメトキシアクリルシランが好ましい。これらシランカップリング剤は、単独で使用しても、又は２種以上組み合わせて使用しても良い。また上記化合物の含有量は、微粒子１００質量部に対して５〜２０質量部で使用することが好ましい。
【００９６】
近赤外線遮蔽層は、一般に、上記タングステン酸化物又は複合タングステン酸化物を含む層である。近赤外線遮蔽層は、例えば上記（複合）タングステン酸化物及びバインダ樹脂等を含む粘着剤用樹脂、或いは紫外線硬化性又は電子線硬化性の樹脂、或いは熱硬化性樹脂を含む塗工液を塗工、必要により乾燥、そして硬化させることにより得られる。或いは上記（複合）タングステン酸化物及びバインダ樹脂等を含む塗工液を塗工、そして単に乾燥させることによっても得られる。フィルムとして使用する場合は、一般に近赤外線カットフィルムであり、例えば（複合）タングステン酸化物を含有するフィルムである。（複合）タングステン酸化物以外に必要により色素を使用することもできる。色素としては、一般に８００〜１２００ｎｍの波長に吸収極大を有するもので、例としては、フタロシアニン系色素、金属錯体系色素、ニッケルジチオレン錯体系色素、シアニン系色素、スクアリリウム系色素、ポリメチン系色素、アゾメチン系色素、アゾ系色素、ポリアゾ系色素、ジイモニウム系色素、アミニウム系色素、アントラキノン系色素、を挙げることができ、特にシアニン系色素又、フタロシアニン系色素、ジイモニウム系色素が好ましい。これらの色素は、単独又は組み合わせて使用することができる。近赤外線遮蔽層は粘着剤層であることが好ましく、粘着剤用樹脂の例としては、アクリル樹脂等の熱可塑性樹脂を挙げることができる。
【００９７】
近赤外線遮蔽層は、上記（複合）タングステン酸化物をバインダ樹脂１００質量部に対して、０．１〜２０質量部、さらに１〜２０質量部、特に１〜１０質量部含有することが好ましい。また近赤外線遮蔽層の厚さは、一般に１〜５０μｍ、好ましくは５〜５０μｍ、特に好ましくは１０〜５０μｍである。
【００９８】
本発明では、近赤外線遮蔽層に、ネオン発光の吸収機能を付与することにより色調の調節機能を持たせても良い。このために、ネオン発光の吸収層を設けても良いが、近赤外線遮蔽層にネオン発光の選択吸収色素を含有させても良い。ネオン発光の吸収機能を有する粘着剤層を設けることが好ましい。
【００９９】
本発明の光学フィルタ（近赤外線遮蔽膜）は、青色を抑制又は除去するための３００〜５００ｎｍの波長領域に極大吸収を有する化合物を含むものであるが、このような化合物をネオン発光の吸収機能を有する粘着剤層に含有させることが好ましい。
【０１００】
３００〜５００ｎｍの波長領域に極大吸収を有する化合物としては、黄色の色材（染料、顔料）であり、例えば、メタニル・エロー、モーダント・エローＧＴ、パラチン・ファスト・エローＧＲＮ、ベンゾファストコッパー・エローＲＬＮ、シリアス・エローＧＧ、セリトン・ファスト・エローＧ、ラピドーゲン・エローＧ、ラピドーゲン・エローＧＳ、インダスレン・エローＧ、インダスレン・エロー３ＧＦ、インダスレン・エロー３Ｒ、インダスレン・エロー４ＧＫ、インダスレン・エロー７ＧＫ、アルゴール・エローＧＣＮ、インダスレン・エローＧＦ、インダスレン・エロー６ＧＤ、アンスラゾール・エローＶ、インメジアル・エローＧ、インメジアル・エローＤ、インメジアル・エローＧＧ、インメジアル・エローＲ・エキストラ、インメジアル・エローＲＲ、キノリン・エロー・エキストラ、ナフトール・エローＳ及びヘリンドン・エローＣＧ、アイゼンスピロン・イエロー３ＲＨスペシャル等の染料；黄鉛（クロムイエロー）、ジンクロメート（亜鉛黄、ジンクイエロー）、ストロンチウムクロメート（ストロンチウムイエロー、ストロンシャンイエロー）、黄土（イエローオーカー）、ニッケルイエロー、ビスマスバナジウムイエロー（バナジウムイエロー、ビスマスイエロー）、黄土、ニッケルイエロー、ビスマスバナジウムイエロー；キノフタロン、イソインドリン、イソインドリノン等の顔料を挙げることができる。４５０ｎｍ付近に強い吸収を有する化合物が好ましい。
【０１０１】
上記化合物（染料又は顔料）を含む層（好ましくは下記のネオン発光の選択吸収色素含有粘着剤層）は、上記化合物をバインダ樹脂（粘着剤用樹脂）１００質量部に対して、０．１〜２０質量部、さらに１〜２０質量部、特に１〜１０質量部含有することが好ましい。またこのような層の厚さは、一般に１〜５０μｍ、好ましくは５〜５０μｍ、特に好ましくは１０〜５０μｍである。
【０１０２】
ネオン発光の選択吸収色素としては、シアニン系色素、スクアリリウム系色素、アントラキノン系色素、フタロシアニン系色素、ポリメチン系色素、ポリアゾ系色素、アズレニウム系色素、ジフェニルメタン系色素、トリフェニルメタン系色素を挙げることができる。このような選択吸収色素は、５８５ｎｍ付近のネオン発光の選択吸収性とそれ以外の可視光波長において吸収が小さいことが必要であるため、吸収極大波長が５７５〜５９５ｎｍであり、吸収スペクトル半値幅が４０ｎｍ以下であるものが好ましい。
【０１０３】
また、光学特性に大きな影響を与えない限り、さらに着色用の色素、紫外線吸収剤、酸化防止剤等を加えても良い。
【０１０４】
上記或いは通常の粘着剤層は、主として本発明の光学フィルムをディスプレイに接着するための層であり、接着機能を有するものであればどのような樹脂でも使用することができる。例えば、ブチルアクリレート等から形成されたアクリル系粘着剤、ゴム系粘着剤、ＳＥＢＳ（スチレン／エチレン／ブチレン／スチレン）及びＳＢＳ（スチレン／ブタジエン／スチレン）等の熱可塑性エラストマー（ＴＰＥ）を主成分とするＴＰＥ系粘着剤及び接着剤等も用いることができる。
【０１０５】
その層厚は、一般に５〜５００μｍ、特に１０〜１００μｍの範囲が好ましい。光学フィルタは、一般に上記粘着剤層をディスプレイのガラス板に圧着することによる装備することができる。
【０１０６】
本発明の光学フィルタの近赤外線吸収特性としては、８５０〜１０００ｎｍの透過率を２０％以下、さらに１５％するのが好ましい。また選択吸収性としては、５８５ｎｍの透過率が５０％以下であることが好ましい。
【０１０７】
本発明の光学フィルタは、８００〜１１００ｎｍの波長範囲の近赤外線における透過率の最小値が、当該波長範囲において３０％以下、特に２０％以下であることが好ましい。これにより、周辺機器のリモコン等の誤作動が指摘されている波長領域の透過度を減少させる効果があり、特に、５６０〜６１０ｎｍの波長範囲の可視光線における透過率の最小値が、当該波長範囲において６０％以下、特に４０％以下とすることにより、上記効果に加えて、５７５〜５９５ｎｍにピークを持つオレンジ色が色再現性を悪化させる原因であることから、このオレンジ色の波長を吸収させる効果があり、これにより真赤性を高めて色の再現性を向上させたものである。
【０１０８】
また前述したように、光学フィルタの透過光のＬ*ａ*ｂ*表示系のｂ*が−１５以上であることが好ましい。
【０１０９】
本発明において透明フィルム２枚を使用する場合、これらの接着（粘着剤層）には、例えば、エチレン−酢酸ビニル共重合体、エチレン−アクリル酸メチル共重合体、アクリル樹脂（例、エチレン−（メタ）アクリル酸共重合体、エチレン−（メタ）アクリル酸エチル共重合体、エチレン−（メタ）アクリル酸メチル共重合体、金属イオン架橋エチレン−（メタ）アクリル酸共重合体）、部分鹸化エチレン−酢酸ビニル共重合体、カルボキシル化エチレン−酢酸ビニル共重合体、エチレン−（メタ）アクリル−無水マレイン酸共重合体、エチレン−酢酸ビニル−（メタ）アクリレート共重合体等のエチレン系共重合体を使用することができる（なお、「（メタ）アクリル」は「アクリル又はメタクリル」を示す。）。その他、ポリビニルブチラール（ＰＶＢ）樹脂、エポキシ樹脂、フェノール樹脂、シリコン樹脂、ポリエステル樹脂、ウレタン樹脂、ゴム系粘着剤、ＳＥＢＳ及びＳＢＳ等の熱可塑性エラストマー等も用いることができるが、良好な接着性が得られやすいのはアクリル樹脂系粘着剤、エポキシ樹脂である。
【０１１０】
その層厚は、一般に１０〜５０μｍ、好ましくは、２０〜３０μｍの範囲が好ましい。光学フィルタは、一般に上記粘着剤層をディスプレイのガラス板に加熱圧着することによる装備することができる。
【０１１１】
前記粘着剤層の材料として、ＥＶＡも使用する場合、ＥＶＡとしては酢酸ビニル含有量が５〜５０重量％、好ましくは１５〜４０重量％のものが使用される。酢酸ビニル含有量が５重量％より少ないと透明性に問題があり、また４０重量％を超すと機械的性質が著しく低下する上に、成膜が困難となり、フィルム相互のブロッキングが生じ易い。
【０１１２】
架橋剤としては加熱架橋する場合は、有機過酸化物が適当であり、シート加工温度、架橋温度、貯蔵安定性等を考慮して選ばれる。使用可能な過酸化物としては、例えば２，５−ジメチルヘキサン−２，５−ジハイドロパーオキサイド；２，５−ジメチル−２，５−ジ（ｔ−ブチルパーオキシ）ヘキサン−３；ジーｔ−ブチルパーオキサイド；ｔ−ブチルクミルパーオキサイド；２，５−ジメチル−２，５−ジ（ｔ−ブチルパーオキシ）ヘキサン；ジクミルパーオキサイド；α，α’−ビス（ｔ−ブチルパーオキシイソプロピル）ベンゼン；ｎ−ブチル−４，４−ビス（ｔ−ブチルパーオキシ）バレレート；２，２−ビス（ｔ−ブチルパーオキシ）ブタン；１，１−ビス（ｔ−ブチルパーオキシ）シクロヘキサン；１，１−ビス（ｔ−ブチルパーオキシ）−３，３，５−トリメチルシクロヘキサン；ｔ−ブチルパーオキシベンゾエート；ベンゾイルパーオキサイド；第３ブチルパーオキシアセテート；２，５−ジメチル−２，５−ビス（第３ブチルパーオキシ）ヘキシン−３；１，１−ビス（第３ブチルパーオキシ）−３，３，５−トリメチルシクロヘキサン；１，１−ビス（第３ブチルパーオキシ）シクロヘキサン；メチルエチルケトンパーオキサイド；２，５−ジメチルヘキシル−２，５−ビスパーオキシベンゾエート；第３ブチルハイドロパーオキサイド；ｐ−メンタンハイドロパーオキサイド；ｐ−クロルベンゾイルパーオキサイド；第３ブチルパーオキシイソブチレート；ヒドロキシヘプチルパーオキサイド；クロルヘキサノンパーオキサイド等を挙げることができる。これらの過酸化物は１種を単独で又は２種以上を混合して、通常ＥＶＡ１００重量部に対して、５質量部以下、好ましくは０．５〜５．０質量部の割合で使用される。
【０１１３】
有機過酸化物は通常ＥＶＡに対し押出機、ロールミル等で混練されるが、有機溶媒、可塑剤、ビニルモノマー等に溶解し、ＥＶＡのフィルムに含浸法により添加しても良い。
【０１１４】
なお、ＥＶＡの物性（機械的強度、光学的特性、接着性、耐候性、耐白化性、架橋速度など）改良のために、各種アクリロキシ基又はメタクリロキシ基及びアリル基含有化合物を添加することができる。この目的で用いられる化合物としてはアクリル酸又はメタクリル酸誘導体、例えばそのエステル及びアミドが最も一般的であり、エステル残基としてはメチル、エチル、ドデシル、ステアリル、ラウリル等のアルキル基の他、シクロヘキシル基、テトラヒドロフルフリル基、アミノエチル基、２−ヒドロキシエチル基、３−ヒドロキシプロピル基、３−クロロ−２−ヒドロキシプロピル基などが挙げられる。また、エチレングリコール、トリエチレングリコール、ポリエチレングリコール、トリメチロールプロパン、ペンタエリスリトール等の多官能アルコールとのエステルを用いることもできる。アミドとしてはダイアセトンアクリルアミドが代表的である。
【０１１５】
その例としては、トリメチロールプロパン、ペンタエリスリトール、グリセリン等のアクリル又はメタクリル酸エステル等の多官能エステルや、トリアリルシアヌレート、トリアリルイソシアヌレート、フタル酸ジアリル、イソフタル酸ジアリル、マレイン酸ジアリル等のアリル基含有化合物が挙げられ、これらは１種を単独で或いは２種以上を混合して、通常ＥＶＡ１００質量部に対して０．１〜２質量部、好ましくは０．５〜５質量部用いられる。
【０１１６】
ＥＶＡを光により架橋する場合、上記過酸化物の代りに光増感剤が通常ＥＶＡ１００質量部に対して５質量部以下、好ましくは０．１〜３．０質量部使用される。
【０１１７】
この場合、使用可能な光増感剤としては、例えばベンゾイン、ベンゾフェノン、ベンゾインメチルエーテル、ベンゾインエチルエーテル、ベンゾインイソプロピルエーテル、ベンゾインイソブチルエーテル、ジベンジル、５−ニトロアセナフテン、ヘキサクロロシクロペンタジエン、ｐ−ニトロジフェニル、ｐ−ニトロアニリン、２，４，６−トリニトロアニリン、１，２−ベンズアントラキノン、３−メチル−１，３−ジアザ−１，９−ベンズアンスロンなどが挙げられ、これらは１種を単独で或いは２種以上を混合して用いることができる。
【０１１８】
また、接着促進剤としてシランカップリング剤が併用される。このシランカップリング剤としては、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシランなどが挙げられる。
【０１１９】
シランカップリング剤は、一般にＥＶＡ１００質量部に対して０．００１〜１０質量部、好ましくは０．００１〜５質量部の割合で１種又は２種以上が混合使用される。
【０１２０】
なお、本発明に係るＥＶＡ接着層には、その他、紫外線吸収剤、赤外線吸収剤、老化防止剤、塗料加工助剤、着色剤等を少量含んでいてもよく、また、場合によってはカーボンブラック、疎水性シリカ、炭酸カルシウム等の充填剤を少量含んでも良い。
【０１２１】
上記接着のための粘着剤層は、例えばＥＶＡと上述の添加剤とを混合し、押出機、ロール等で混練した後、カレンダー、ロール、Ｔダイ押出、インフレーション等の成膜法により所定の形状にシート成形することにより製造される。
【０１２２】
反射防止層上には、保護層を設けても良い。保護層は、前記ハードコート層と同様にして形成することが好ましい。
【０１２３】
粘着剤層上に設けられる剥離シートの材料としては、ガラス転移温度が５０℃以上の透明のポリマーが好ましく、このような材料としては、ポリエチレンテレフタレート、ポリシクロヘキシレンテレフタレート、ポリエチレンナフタレート等のポリエステル系樹脂、ナイロン４６、変性ナイロン６Ｔ、ナイロンＭＸＤ６、ポリフタルアミド等のポリアミド系樹脂、ポリフェニレンスルフィド、ポリチオエーテルサルフォン等のケトン系樹脂、ポリサルフォン、ポリエーテルサルフォン等のサルフォン系樹脂の他に、ポリエーテルニトリル、ポリアリレート、ポリエーテルイミド、ポリアミドイミド、ポリカーボネート、ポリメチルメタクリレート、トリアセチルセルロース、ポリスチレン、ポリビニルクロライド等のポリマーを主成分とする樹脂を用いることができる。これら中で、ポリカーボネート、ポリメチルメタアクリレート、ポリビニルクロライド、ポリスチレン、ポリエチレンテレフタレートが好適に用いることができる。厚さは１０〜２００μｍが好ましく、特に３０〜１００μｍが好ましい。
【０１２４】
本発明の光学フィルタが、ディスプレイの１種であるプラズマディスプレイパネルの画像表示面に貼付された状態の１例を図４に示す。ディスプレイパネル４０の表示面の表面に粘着剤層４５を介して光学フィルタが接着されている。即ち、透明フィルム４１の一方の表面に、メッシュ状導電層４４、ハードコート層４２Ａ、低屈折率層４２Ｂがこの順で設けられ、透明フィルム４１の他方の表面には近赤外線遮蔽層４３及び透明粘着剤層４５が設けられた光学フィルタが表示面に設けられている。そしてフィルタの縁部（側縁部）に、メッシュ状導電層４４’が露出している（例えば、端部の各層をレーザにより除去することにより得られる）。この露出したメッシュ状導電層４４’にプラズマディスプレイパネル４０の周囲に設けられた金属カバー４９にシールドフィンガー（板バネ状金属部品）４８を介して接触状態にされている。シールドフィンガー（板バネ状金属部品）の代わりに、導電性ガスケット等が用いても良い。これにより、光学フィルタと金属カバー４９が導通し、アースが達成される。金属カバー４９は金属枠、フレームでも良い。図４から明らかなように、メッシュ状導電層４３は、視聴者側を向いている。
【０１２５】
本発明のＰＤＰディスプレイは、一般に透明基板としてプラスチックフィルムを使用しているので、上記のように本発明の光学フィルタをその表面であるガラス板表面に直接貼り合わせることができるため、特に透明フィルムを１枚使用した場合は、ＰＤＰ自体の軽量化、薄型化、低コスト化に寄与できる。また、ＰＤＰの前面側に透明成形体からなる前面板を設置する場合に比べると、ＰＤＰとＰＤＰ用フィルタとの間に屈折率の低い空気層をなくすことができるため、界面反射による可視光反射率の増加、二重反射などの問題を解決でき、ＰＤＰの視認性をより向上させることができる。
【実施例】
【０１２６】
以下、実施例と比較例を示し、本発明を具体的に説明するが、本発明は以下の実施例に限定されるものではない。
【０１２７】
［実施例１］
＜反射防止層及び近赤外線遮蔽層付きフィルムの作製＞
ＰＥＴフィルム（厚さ１８８μｍ、Ａ４３００；（株）東洋紡製）上に、下記組成を有するハードコート層形成用塗布液（固形分濃度：４０質量％；粘度：２５℃、１００ｃＰ）をバーコータを用いて厚さが約１２μｍとなるように塗布し、８０℃のオーブン中で１分間乾燥させた後、積算光量１０００ｍＪ／ｃｍ2の紫外線を照射させて硬化させた。これにより積層体上にハードコート層（厚さ６．９μｍ）を有するディスプレイ用光学フィルタを作製した。
【０１２８】
（ハードコート層形成用塗布液の組成）
ジペンタエリスリトールヘキサアクリレート                      １００質量部
ＴｉＯ2粒子（平均粒径０．１μｍ）                              １０質量部
重合開始剤（イルカギュア１８４、チバスペシャリティケミカル社製）  ７質量部
イソプロピルアルコール（ＩＰＡ）                                ５０質量部
メチルエチルケトン（ＭＥＫ）                                  １００質量部
シクロヘキサノン（ＣＡＮ）                                    ２５質量部
次いで、下記の組成：
【０１２９】
（低屈折率層形成用塗布液の組成）
オプスターＪＮ―７２１２（日本合成ゴム（株）製）            １００質量部
メチルエチルケトン                                          １１７質量部
メチルイソブチルケトン                                      １１７質量部
を混合して得た塗布液を、上記ハードコート層上にバーコータを用いて塗布し、１２０℃のオーブン中で３０分間乾燥、硬化させた。これにより、ハードコート層上に厚さ９０ｎｍの低屈折率層（屈折率１．４０）を形成した。
【０１３０】
ハードコート層及び低屈折率層からなる反射防止層が設けられたＰＥＴフィルムの裏面に、下記の組成：
【０１３１】
（近赤外線遮蔽層形成用塗布液）
下記の配合：
アクリル系粘着剤（商品名ＳＫダイン１４３５、綜研化学（株）製、
固形分３０質量％、トルエン／酢酸エチル溶液）                ３０質量部
硬化剤（商品名ＴＤ−７５、綜研化学（株）製、
固形分７５質量％、酢酸エチル溶液）                            ０．０５質量部
Ｃｓ0.33ＷＯ3
（平均粒径８０ｎｍ、固形分２０質量％、ＭＩＢＫ溶液）            １質量部
を混合して得た塗布液を、バーコータを用いて塗布し、８０℃のオーブン中で１分間乾燥させた。これにより、ポリエチレンフィルム上に厚さ２５μｍの近赤外線遮蔽層（色調補正機能を有する）を形成した。
【０１３２】
これにより反射防止層及び近赤外線遮蔽層を有するフィルムを得た。
【０１３３】
＜粘着剤層付きメッシュ状導電層フィルムの作製＞
ＰＥＴフィルム（厚さ１００μｍ、Ａ４３０３；（株）東洋紡製）上に、平均高さが３．３μｍ、ピッチが１６５μｍの銅箔（開口率８０％）の印刷メッシュを有するメッシュ状導電層フィルムを用意した。
【０１３４】
上記メッシュ状導電層フィルムの裏面に、下記組成：
【０１３５】
（粘着剤層形成用塗布液）
アクリル系粘着剤（商品名ＳＫダイン１４３５、綜研化学（株）製、
固形分３０質量％、トルエン／酢酸エチル溶液）                ３０質量部
硬化剤（商品名ＴＤ−７５、綜研化学（株）製、
固形分７５質量％、酢酸エチル溶液）                            ２質量部
ネオンカット色素
（ジメチルキナクリドン）                                        ０．０２質量部
黄色色素（アイゼンスピロン・イエロー３ＲＨスペシャル；
保土谷化学工業（株）製）                                      ０．０２質量部
赤色色素                                                      ０．０１質量部
を混合して得た塗工液を、バーコータを用いて塗布し、８０℃のオーブン中で５分間乾燥させた。これにより、メッシュ状導電層フィルムの裏面に厚さ２５μｍの粘着剤層を形成した。
【０１３６】
＜ディスプレイ用光学フィルタの作製＞
ガラス板上に、上記で得た粘着剤層付きメッシュ状導電層フィルムを、粘着剤層とガラス板表面が対向するように載置し、さらにメッシュ状導電層フィルムの導電層の上に、反射防止層及び近赤外線遮蔽層付きフィルムを、導電層と近赤外線遮蔽層が接触するように載置し、これらを加熱（８０℃）下に圧着した。
【０１３７】
これにより、ディスプレイ用光学フィルタを得た。
【０１３８】
［実施例２］
＜ディスプレイ用光学フィルタの作製＞
実施例１において、透明粘着剤層形成用塗布液のネオンカット色素の量を、０．０２質量部から０．０３質量部変更した以外は同様にしてディスプレイ用光学フィルタを得た。
【０１３９】
［比較例１］
＜ディスプレイ用光学フィルタの作製＞
実施例１において、透明粘着剤層形成用塗布液の黄色色素を用いなかった以外は同様にしてディスプレイ用光学フィルタを得た。
【０１４０】
［比較例２］
＜ディスプレイ用光学フィルタの作製＞
実施例１において、透明粘着剤層形成用塗布液のネオンカット色素及び黄色色素を用いなかった以外は同様にしてディスプレイ用光学フィルタを得た。
【０１４１】
［比較例３］
＜ディスプレイ用光学フィルタの作製＞
実施例１において、印刷メッシュのピッチを６５μｍ（開口率４８％）に変更した以外は同様にしてディスプレイ用光学フィルタを得た。
【０１４２】
［光学フィルタの評価］
（１）５６０〜６１０ｎｍの可視光の視感最低透過率
各実施例で得られた光学フィルタについて、上記視感透過率（定義ＪＩＳ Ｚ８１０５−１９８２）を分光光度計ＵＶ３１００ＰＣ（島津製作所（株）製）により測定したフィルタの透過スペクトルを用い、ＸＹＺ表色系の三刺激値のＹを計算し、視感透過率（Ｙ）を得た。計算方法は、Ｃ光源２°（ＪＩＳ Ｚ８７２２−２０００）にて計算した。
（２）赤色表示時の色相
各実施例で得られた光学フィルタをＰＤＰに取り付け、赤色表示時の色相を下記のように評価した。
【０１４３】
◎：明確に赤色表示
○：赤色表示
△：やや朱色
×：朱色
（３）Ｌ* ａ* ｂ* 表色系のｂ*
分光光度計（Ｕ−２９００，日立製作所製）を用い、各実施例で得られた光学フィルタの試験片についてＬ* ａ* ｂ* 表色系のＬ* 、ａ* 、ｂ* 値を測定した。なお、標準光としてＦ10、入射角±２°にて測定した。
（４）黒色表示時（非発光時）の色相
各実施例で得られた光学フィルタをＰＤＰに取り付け、黒色表示時（非発光時）の色相を下記の用に評価した。
【０１４４】
◎：明確に黒色表示
○：黒色表示
△：やや青色
×：青色
（５）全可視光の視感透過率（透過率Ｙ（Ｃ−２））
上記（１）と同様に行った。
【０１４５】
上記結果を表１に示す。
【０１４６】
【表１】
2008304798.tif 000003
【図面の簡単な説明】
【０１４７】
【図１】本発明のディスプレイ用光学フィルタの代表的な１例の概略断面図である。
【図２】本発明のディスプレイ用光学フィルタの好適態様の１例の概略断面図である。
【図３】本発明のディスプレイ用光学フィルタの好適態様の別の１例の概略断面図である。
【図４】本発明の光学フィルタが、ディスプレイの１種であるプラズマディスプレイパネルの画像表示面に貼付された状態の１例の概略断面図である。
【符号の説明】
【０１４８】
１１、２１Ａ、２１Ｂ、３１、４１  透明フィルム
１２、２２、３２、４２  反射防止層
１３、２３、３３、４３  近赤外線遮蔽層
１４、２４、３４、４４  導電層
２５、３５、４５  粘着剤層
【図１】
2008304798.tif 000004
【図２】
2008304798.tif 000005
【図３】
2008304798.tif 000006
【図４】
2008304798.tif 000007